구체 적 인 실시 과정 에서 , 제 4 층 전도성 고분자 층 을 전기 화학 중합 제조 하 는 단계 는 , 고정 전류 또는 고정 전압 을 사용 하 는 것 을 포함 하 고 , 그 중 고정 전류 의 중합 전류 는 0 . 1 - 10 mA 이 고 , 중합 시간 은 1 - 200 min 이 고 중합 용액 온도 는 4 - 30 ℃ 로 제어 하 고 , 고정 전압 의 중합 전압 은 0 . 01 - 2 . 5 V 이 고 , 중합 시간 은 1 - 200 min 이 고 중합 용액 의 온도 는 4 - 30 ℃ 로 제어 하 고 , 그 중 전기 화학 중합 의 중합 용액 은 단량체 , 도판 트 및 용제 로 이루어지 고 ; 단량체 는 피롤 또는 티오펜 이 고 , 그 중량 백분비 는 1 - 15 % 이 다 ; 도판 트 는 술포 네 이 트기 를 구비 하 는 화합물 과 카르복실기 를 구비 하 는 화합물 또는 그 유도체 , 염류 이 고 그 농도 는 0 . 1 - 3 mol / L 이 고 ; 용제 는 물 또는 유기 용제 , 또는 물 과 유기 용제 의 혼합액 이 다 .